КАТАЛИЗАТОР КРЕКИНГА ОЛЕФИНОВ И СПОСОБ ЕГО ПОЛУЧЕНИЯ

1. Катализатор, характеризующийся более продолжительным периодом цикла в крекинге олефинов, содержащий:
молекулярное сито, которое:
подвергнуто ионному обмену для уменьшения содержания щелочных металлов до величины ниже 100 ч/млн. масс.; и
подвергнуто обработке паром и промывке кислотой.
2. Катализатор по п.1, в котором молекулярное сито представляет собой цеолит.
3. Катализатор по п.2, в котором цеолит представляет собой силикалит.
4. Катализатор по п.3, в котором цеолит характеризуется отношением диоксида кремния к оксиду алюминия, равным 400 или больше.
5. Катализатор по п.1, в котором цеолит подвергают ионному обмену для удаления ионов щелочных и щелочноземельных металлов.
6. Катализатор по п.5, в котором цеолит подвергают ионному обмену с аммониевым соединением, выбранным из группы, состоящей из нитрата аммония, сульфата аммония, фосфата аммония, хлорида аммония и их смесей.
7. Катализатор по п.1, дополнительно содержащий связующее в количестве от 10% до 90 масс.% от общей массы катализатора, при этом связующее выбрано из группы, состоящей из неорганических оксидов, диоксида кремния, оксида алюминия, алюмосиликата, фосфата алюминия, диоксида титана, диоксида циркония, глин, обогащенных диоксидом кремния, и их смесей.
8. Катализатор по п.7, в котором связующее содержит диоксид кремния.
9. Катализатор по п.1, в котором обработка паром включает в себя пропаривание катализатора в атмосфере пара и инертного газа при температуре выше 500°С.
10. Катализатор по п.9, в котором обработка паром включает в себя паровую среду или среду, содержащую пар и инертный газ.